(57)【特許請求の範囲】
【請求項１】
Ｆｅ：０．２乃至０．６重量％、Ｓｉ：０．０３乃至０．２０重量％及びＴｉ：０．００５乃至０．０５重量％を含有し、残部がＡｌ及び不可避的不純物からなるアルミニウム合金板において、その表面に粒子径１乃至１０μｍの金属間化合物が２０００乃至３５００個／ｍｍ２存在すると共に、前記粒子径１乃至１０μｍの金属間化合物の１ｍｍ２あたりの個数をｙ個／ｍｍ２、粒子径をｘμｍとしたとき、ａを−０．３５乃至−０．３の定数、ｂを任意の定数として、ｘ及びｙがｌｏｇ（ｙ）＝ａ・ｘ＋ｂの関係を満足することを特徴とするアルミニウム合金板。
【請求項２】
更に、Ｎｉを０．００５乃至０．２重量％含有することを特徴とする請求項１に記載のアルミニウム合金板。
【請求項３】
更に、Ｃｕを０．００５乃至０．０５重量％含有することを特徴とする請求項１に記載のアルミニウム合金板。
【請求項４】
更に、Ｂを１乃至５０重量ｐｐｍ含有することを特徴とする請求項１乃至３のいずれか１項に記載のアルミニウム合金板。
【請求項５】
Ｆｅ：０．２乃至０．６重量％、Ｓｉ：０．０３乃至０．２０重量％及びＴｉ：０．００５乃至０．０５重量％を含有し、残部がＡｌ及び不可避的不純物からなるアルミニウム合金鋳塊に３５０乃至５４０℃の温度で均質化処理を施す工程と、均質化処理後の鋳塊を圧延開始温度３５０乃至４５０℃で熱間圧延する工程と、熱間圧延材を冷間圧延する工程と、を有することを特徴とするアルミニウム合金板の製造方法。
【請求項６】
前記アルミニウム合金鋳塊は、更に、Ｎｉを０．００５乃至０．２重量％含有することを特徴とする請求項５に記載のアルミニウム合金板の製造方法。
【請求項７】
前記アルミニウム合金鋳塊は、更にＣｕを０．００５乃至０．０５重量％含有することを特徴とする請求項５に記載のアルミニウム合金板の製造方法。
【請求項８】
前記アルミニウム合金鋳塊は、更にＢを１乃至５０重量ｐｐｍ含有することを特徴とする請求項５乃至７のいずれか１項に記載のアルミニウム合金板の製造方法。
【発明の詳細な説明】
【０００１】
【発明の属する技術分野】
本発明は、エッチング後アルマイト被膜を被着する建材等の用途に使用されるアルミニウム合金板及びその製造方法に関し、特に、エッチングの均一性を高めたアルミニウム合金板及びその製造方法に関する。
【０００２】
【従来の技術】
建材等に用いられるアルミニウム板の中には、表面を粗面化し、更にその上にアルマイト皮膜を設け、必要に応じて、更にその表面に機能性皮膜（樹脂及び感光剤等）を設けたものがある。これらのアルミニウム板材は、表面の色調及び保水性、そして機能性皮膜の密着性等の特性が優れている必要がある。
【０００３】
一方、この粗面化処理としては、ボール研磨法及びブラシ研磨法等の機械的処理法と、塩酸若しくは硝酸を主体とする水溶液を電解液としてアルミニウム板表面を電気化学的に粗面化する電解粗面化処理法と、機械的処理法と電解粗面化処理法を組み合わせた粗面化処理方法とがある。また、水酸化ナトリウムを主体とする電解液中にアルミニウム板を浸漬して化学的にエッチングする方法もある。
【０００４】
ところで、建材等の用途においては、表面の色調を高めることと機能性皮膜とアルミニウム板材との密着性を向上させるために、粗面化処理によって均一で微細な凹凸（ピット）を形成できる材料が要求される。このような微細なピットを設けるためのアルミニウム板として、例えば、特開昭５８−２１０１４４号公報及び特開平５−３３１５８１号公報に記載された組成からなるものが提案されている。
【０００５】
【発明が解決しようとする課題】
しかしながら、上述した従来のアルミニウム合金においては、粗面化処理の条件によっては未エッチング部（アルミニウム合金板表面の粗面化処理されない部分）を完全になくすことは困難であり、特に、粗面化面のピットを微細化すると共に、粗面化処理のコストを低減するために、エッチング量（粗面化処理によるアルミニウム合金板の溶解量）を抑制した条件では、未エッチング部が発生し易いという問題点がある。
【０００６】
本発明はかかる問題点に鑑みてなされたものであって、粗面化処理条件によらず粗面化面におけるピットを均一化し、未エッチング部の発生を防止して、その上に形成される膜の密着性及び保水性を向上できると共に、表面の色調を向上させることができるアルミニウム合金板及びその製造方法を提供することを目的とする。
【０００７】
【課題を解決するための手段】
本発明に係るアルミニウム合金板は、Ｆｅ：０．２乃至０．６重量％、Ｓｉ：０．０３乃至０．２０重量％及びＴｉ：０．００５乃至０．０５重量％を含有し、残部がＡｌ及び不可避的不純物からなるアルミニウム合金板において、その表面に粒子径１乃至１０μｍの金属間化合物が２０００乃至３５００個／ｍｍ2存在すると共に、前記粒子径１乃至１０μｍの金属間化合物の１ｍｍ2あたりの個数をｙ個／ｍｍ2、粒子径をｘμｍとしたとき、ａを−０．３５乃至−０．３の定数、ｂを任意の定数として、ｘ及びｙがｌｏｇ（ｙ）＝ａ・ｘ＋ｂの関係を満足することを特徴とする。
【０００８】
このアルミニウム合金板において、更に、Ｎｉを０．００５乃至０．２重量％、Ｃｕを０．００５乃至０．０５重量％、又はＢを５０重量ｐｐｍ含有してもよい。
【０００９】
本発明に係るアルミニウム合金板の製造方法は、Ｆｅ：０．２乃至０．６重量％、Ｓｉ：０．０３乃至０．２０重量％及びＴｉ：０．００５乃至０．０５重量％を含有し、残部がＡｌ及び不可避的不純物からなるアルミニウム合金鋳塊に３５０乃至５４０℃の温度で均質化処理を施す工程と、均質化処理後の鋳塊を圧延開始温度３５０乃至４５０℃で熱間圧延する工程と、熱間圧延材を冷間圧延する工程と、を有することを特徴とする。
【００１０】
前記アルミニウム合金鋳塊は、更に、Ｎｉを０．００５乃至０．２重量％、Ｃｕを０．００５乃至０．０５重量％、又はＢを５０重量ｐｐｍ含有するように構成することができる。
【００１１】
【発明の実施の形態】
以下、本発明の実施例について詳細に説明する。アルミニウム合金中にはＦｅ−Ａｌ系、Ｆｅ−Ａｌ−Ｓｉ系及びＦｅ−Ａｌ−Ｎｉ系等の金属間化合物が存在する。これらの金属間化合物とアルミニウムマトリクス（母材）との間には電位差があるため、金属間化合物は電解粗面化処理時に、エッチングピットの起点として作用する。この金属間化合物のうち、特に、粒子径が１乃至１０μｍのものは、エッチングピットの起点として有効に作用するため、この金属間化合物の個数及び分布を制御することが粗面化面の均一性の向上、特に未エッチング部の極小化、即ち、発生の防止には極めて重要である。
【００１２】
本願発明者等は、未エッチング部の発生を防止できるアルミニウム合金板を得るために、鋭意実験研究を行った。その結果、アルミニウム合金板が含有する合金元素のうち、Ｆｅ、Ｓｉ及びＴｉの含有量を適切に調整すると共に、合金板の表面に存在する粒子径が１乃至１０μｍの金属間化合物の単位面積あたりの個数を規定すると共に、この個数と前述の粒子径とが所定の関係を満足するように金属間化合物の分布を規定することにより、均一なピットが形成された粗面化面を得て未エッチング部の発生を防止できることを見い出した。また、必要に応じてＮｉ、Ｃｕ及びＢからなる群から選択された少なくとも１種類の元素を添加すると、更に、ピットの均一化効果及び未エッチング部の残存防止効果を向上させることができる。
【００１３】
また、上述の作用効果は、電解エッチング及び化学的エッチングの双方に有効である。
【００１４】
以下、本発明におけるアルミニウム合金板について、更に説明する。先ず、アルミニウム合金板に含有される化学成分及び組成限定理由について説明する。
【００１５】
Ｆｅ：０．２乃至０．６重量％
Ｆｅはアルミニウム合金板の主要構成成分である。また、Ｆｅはアルミニウム合金中において他の元素と結合し、Ａｌ−Ｆｅ系の金属間化合物を形成する。この金属間化合物は、再結晶粒を微細化し組織を均一化して機械的強度を維持する効果を有すると共に、粗面化処理時にピットの起点として作用するものである。Ｆｅ含有量が０．２重量％未満であると、金属間化合物が十分に形成されず、粗面化ピットの反応起点数が不足するので、未エッチング部が残存し、粗面化面（エッチング面）の均一性が低下する。一方、Ｆｅ含有量が０．６重量％を超えると、粗大化合物が形成されることにより粗大なピットが形成されるので、粗面化面（エッチング面）の均一性が劣化する。従って、Ｆｅ含有量は０．２乃至０．６重量％とする。
【００１６】
Ｓｉ：０．０３乃至０．２０重量％
ＳｉはＦｅと同様に、Ａｌ−Ｆｅ−Ｓｉ系金属間化合物を形成し、粗面化処理時に粗面化ピットの反応起点として作用する。Ｓｉ含有量が０．０３重量％未満であると、金属間化合物が十分に形成されず、粗面化ピットの反応起点数が不足するので、粗面化面が不均一になる。一方、Ｓｉ含有量が０．２０重量％を超えると、粗大化合物が形成されることにより粗大なピットが形成されるので、粗面化面が不均一になる。従って、Ｓｉ含有量は０．０３乃至０．２０重量％とする。
【００１７】
Ｔｉ：０．００５乃至０．０５重量％
Ｔｉは、鋳造組織を微細化して、金属間化合物均一に分散させる作用を有する。Ｔｉ含有量が０．００５重量％未満であると、鋳造組織の微細化効果を十分に得ることができない。一方、Ｔｉ含有量が０．０５重量％を超えると、鋳造組織の微細化効果が飽和するため、それ以上添加しても無駄であると共に、不均一なエッチングピットが形成される。従って、Ｔｉ含有量は０．００５乃至０．０５重量％とする。
【００１８】
アルミニウム合金板の表面に形成された金属間化合物のうち粒子径１乃至１０μｍのものの１ｍｍ2あたりの個数：２０００乃至３５００個／ｍｍ2
前述の如く、金属間化合物はエッチングにおける粗面化ピットの反応起点として作用し、エッチング面の均一化に多大の効果を奏する。特に、アルミニウム合金板の表面に存在する金属間化合物のうちその粒子径が１乃至１０μｍであるものは、エッチング面の均一化作用が極めて大きい。
【００１９】
粒子径１乃至１０μｍの金属間化合物が２０００個／ｍｍ2未満しか存在しないと、粗面化ピットの反応起点が十分に形成されず、未エッチング部の残存が顕著になる。一方、粒子径１乃至１０μｍの金属間化合物が３５００個／ｍｍ2を超えて存在すると、粗大なピットが形成されやすいので、粗面の均一性が損なわれてしまう。従って、アルミニウム合金板の表面に形成された金属間化合物のうち、粒子径１乃至１０μｍのものが２０００乃至３５００個／ｍｍ2存在するものとする。
【００２０】
粒子径１乃至１０μｍの金属間化合物の１ｍｍ2あたりの個数をｙ個／ｍｍ2、粒子径をｘμｍとしたとき、金属間化合物はｙとｘとがｌｏｇ（ｙ）＝ａ・ｘ＋ｂ（ａ：傾き、ｂ：定数）の関係を満足するように分布する。但し、前記式の傾きａは−０．３５乃至−０．３である。
【００２１】
粗面化面の均一性を向上させるためには、金属間化合物の単位面積あたりの個数を規定することに加えて、その個数と粒子径との関係（分布）を規定する必要がある。即ち、粒子径１乃至１０μｍの金属間化合物の１ｍｍ2あたりの個数をｙ個／ｍｍ2、粒子径をｘμｍとしたとき、個数ｙと粒子径ｘとがｌｏｇ（ｙ）＝ａ・ｘ＋ｂの関係を満足するときの傾きａが（−０．３５）未満であると、個々の粗面化ピットの均一性は良好であるものの、粒子径の小さい金属間化合物の比率が過剰に高くなり、個々の粗面化ピットの径が小さくなり過ぎるので、各粗面化ピット間に未エッチング部が発生する。一方、傾きａが（−０．３）より大きいと、粗大な金属間化合物の比率が過剰に高くなり、粗大なピットが形成され易いので、粗面化面のピットの均一性が不良となる。従って、傾きａは−０．３５乃至−０．３とする。
【００２２】
Ｎｉ：０．００５乃至０．２重量％
Ｎｉは被処理材の化学溶解性を向上させ、より短時間で均一な粗面化面を得る作用を有する。Ｎｉ含有量が０．００５重量％未満であると、化学溶解性の向上効果が不十分である。一方、Ｎｉ含有量が０．２重量％を超えると、化学溶解性が過剰になり粗面化面の均一性が損なわれる。従って、アルミニウム合金板中にＮｉを含有させる場合は、その含有量を０．００５乃至０．２重量％とすることが好ましい。
【００２３】
Ｃｕ：０．００５乃至０．０５重量％
Ｃｕはアルミニウム合金中に固溶状態で存在し、アルミニウムマトリクスと金属間化合物との間の電位差を調整し、粗面化面の均一性を向上させる作用を有する。Ｃｕ含有量が０．００５重量％未満であると、電位を調整する作用が不十分となり、粗面化面の均一性を向上する効果が得られなくなる。一方、Ｃｕ含有量が０．０５重量％を超えると、化学溶解性抑制作用により、アルミニウム合金板の表面に未エッチング部が発生し粗面化面が不均一になる。従って、アルミニウム合金板中にＣｕを含有させる場合は、その含有量を０．００５乃至０．０５重量％とすることが好ましい。
【００２４】
Ｂ：１乃至５０重量ｐｐｍ
通常、ＢはＴｉ−Ｂ母合金として結晶粒微細化剤として作用する。この結晶粒微細化作用は、固溶Ｔｉの減少と共に、Ｔｉ−Ｂ粒子が増加することにより、微細な核が増加することによって得られる。本願発明者等は、更に、Ｔｉ−Ｂの粒子数が増加することによって、粗面化面の均一性を向上する効果を得ることができることを見い出した。Ｂ含有量が５０重量ｐｐｍを超えると、Ｔｉ−Ｂ粒子の凝集により粗大な化合物が形成され、粗面化面が不均一になることがある。従って、アルミニウム合金板中にＢを含有させる場合は、その含有量を５０重量ｐｐｍ以下とする。
【００２５】
なお、本発明に係るアルミニウム合金板は、不可避的不純物として、Ｍｇ、Ｍｎ、Ｃｒ、Ｚｒ、Ｉｎ、Ｓｎ、Ｐｂ、Ｇａ、Ｚｎ又はＶを含有しても良い。Ｍｇ、Ｇａ及びＺｎの各成分においてはその含有量が夫々０．０５重量％以下、Ｍｎ、Ｃｒ及びＺｒの各成分においてはその含有量が夫々０．０３重量％以下、並びにＩｎ、Ｓｎ、Ｐｂ及びＶの各成分においてはその含有量が夫々０．０２重量％以下であれば、本発明の効果に悪影響を与えない。
【００２６】
また、本発明に係るアルミニウム合金板の製造方法においては、上述の組成を有するアルミニウム合金鋳塊を均質化処理し、熱間圧延し、冷間圧延してアルミニウム合金板を得る場合に、均質化処理温度を適切に規定することにより、金属間化合物の量が上述の範囲に入るアルミニウム合金板を得ることができる。
【００２７】
以下、アルミニウム合金板の製造方法における均質化処理温度の数値限定理由について説明する。
【００２８】
均質化処理温度：３５０乃至５４０℃
アルミニウム合金鋳塊からアルミニウム合金板を圧延等により製造する場合、鋳塊を圧延する前に、所定温度で均質化処理することが必要である。均質化処理温度が３５０℃未満であると、金属間化合物の粒子径が十分に大きくならないため、未エッチング部の発生を抑制することができない。一方、均質化処理温度が５４０℃を超えると、金属間化合物が十分な個数形成されず、粗面化面の均一性が不十分である、従って、均質化処理温度は３５０乃至５４０℃とする。
【００２９】
なお、本発明方法においては、その他の製造条件は、通常のアルミニウム合金板の製造条件によればよいが、均質化処理時間は、成分偏析の解消及び経済性の観点から２乃至３０時間とするのが好ましい。また、熱間圧延の開始温度は、組織の均一化を図る観点から３５０乃至４５０℃とするのが好ましい。
【００３０】
更に、本発明においては、強度の適正化のために、熱間圧延工程後又は冷間圧延途中に中間焼鈍処理工程を設けることができる。また、冷間圧延板の平面性を向上させるために、レベラーを使用してアルミニウム合金板を矯正することができる。
【００３１】
【実施例】
以下、本発明のアルミニウム合金板の実施例について、その比較例と比較して具体的に説明する。
【００３２】
先ず、下記表１乃至表４に示す種々の化学組成を有する各アルミニウム合金鋳塊を面削して厚さを４７０ｍｍとし、５００℃の温度で４時間の均質化処理を施した。次に、圧延開始温度を４３０℃に設定して熱間圧延し、更に冷間圧延、中間焼鈍及び冷間圧延を順次施すことにより、板厚が０．３ｍｍのアルミニウム合金板を製造した。そして、走査型電子顕微鏡（ＳＥＭ）を使用し、各アルミニウム合金板の表面の反射電子線像を拡大率５００倍で観察した。次に、１個の視野の面積が０．０４ｍｍ2になるようにして、２５個の視野に対し、写真撮影し、この写真を画像解析して金属間化合物の個数及び粒子径を測定した。なお、圧延後表面処理を行なわない合金板の表面、及び圧延後４０℃、１０％の水酸化ナトリウム水溶液中で１０秒間溶解した金属板の表面に対し、電子顕微鏡による表面観察を行なったが、両条件において金属間化合物の個数及び粒子径が同等であったため、圧延後表面処理を行なわない合金板を実施例における代表値とした。
【００３３】
その後、得られたアルミニウム合金板に対して、下記表５に示す処理条件により、脱脂及び中和洗浄を実施した後、交流電解粗面化処理を実施し、更に、電解により形成された酸化物等を除去するためにデスマット処理を施した。その後、デスマット処理を施した各サンプルを水洗及び乾燥し、これを一定の大きさに切り取って電解粗面化処理試験片を作製した。
【００３４】
また、得られたアルミニウム合金板に対して、下記表６に示す条件により化学粗面化処理による粗面化処理を実施した。その後、粗面化処理を実施した各サンプルを水洗及び乾燥し、これを一定の大きさに切り取って化学粗面化処理試験片を作製した。
【００３５】
【表１】
0003830300.tif 000002
【００３６】
【表２】
0003830300.tif 000003
【００３７】
【表３】
0003830300.tif 000004
【００３８】
【表４】
0003830300.tif 000005
【００３９】
【表５】
0003830300.tif 000006
【００４０】
【表６】
0003830300.tif 000007
【００４１】
その後、各試験片の粗面化表面を、走査型電子顕微鏡（ＳＥＭ）を使用して５００倍の倍率で写真を撮影し、得られた写真上において、総計１００ｃｍの線を引き、この線の下に写っているピットの大きさを測定し粗面化面の均一性を評価した。均一性の評価は、最小のピットと最大のピットとの大きさの差が２μｍ以下である場合は均一性が優良（◎）とし、同じく差が２μｍを超え３μｍ以下である場合は良好（○）とし、また、同じく差が３μｍを超える場合は不良（×）とした。
【００４２】
また、各試験片の粗面化表面を、走査型電子顕微鏡（ＳＥＭ）を使用して３５０倍の倍率で写真を撮影し、得られた写真を基に粗面化されていない部分（未エッチング部）の面積を測定し、下記数式１より未エッチング率を算出することにより、未エッチング部を評価した。
【００４３】
【数１】
未エッチング率(％)＝（粗面化されていない部分の面積／全体の面積）×１００
電解粗面化処理試験片の未エッチング部の評価は、上記数式１により算出された未エッチング率が５．０％以下の場合を優良（◎）とし、未エッチング率が５．０％を超え８．０％以下である場合は良好（○）とし、また、未エッチング率が８．０％を超える場合は不良（×）とした。
【００４４】
化学粗面化処理試験片の未エッチング部の評価は、未エッチング率が５．０％以下の場合を優良（◎）とし、未エッチング率が５．０％を超え１０．０％以下である場合は良好（○）とし、また、未エッチング率が１０．０％を超える場合は不良（×）とした。
【００４５】
その結果を上記表１乃至表４に示す。上記表１に示すように、実施例Ａ１〜Ａ７は、各元素の含有量、金属間化合物の単位面積あたりの個数及び傾きａが本発明に規定した範囲内であるため、粗面の均一性評価及び未エッチング部評価のいずれも良好であった。なお、処理条件１及び２において、評価結果は同じであった。
【００４６】
一方、比較例Ａ８は、Ｆｅ含有量が０．６５重量％であり、本発明範囲の上限を超えていると共に、化合物個数が３６８０個／ｍｍ2であり、本発明範囲の上限を超えているので、粗大なピットが形成されてピットの均一性が不良であった。比較例Ａ９は、Ｆｅ含有量が０．１８重量％であり、本発明範囲の下限未満であると共に、化合物個数が１８５０個／ｍｍ2であり、本発明範囲の下限未満であるので、粗面化ピットの反応起点数が不足し均一性評価及び未エッチング部評価が不良であった。比較例Ａ１０は、Ｓｉ含有量が０．０２重量％であり、本発明範囲の下限未満であると共に、化合物個数が１９９０個／ｍｍ2であり、本発明範囲の下限未満であるので、粗面化ピットの反応起点数が不足し均一性評価及び未エッチング部評価が不良であった。
【００４７】
また、比較例Ａ１１は、化合物個数が３５１０個／ｍｍ2であり、本発明範囲を超えているので、粗大なピットが形成されてピットの均一性が不良であった。比較例Ａ１２は、Ｔｉ含有量が０．００４重量％であり、本発明範囲の下限未満であるので、結晶粒微粒化効果が十分に得られず粗面の均一性が不良であった。比較例Ａ１３は、Ｔｉ含有量が０．０６重量％であり、本発明範囲の上限を超えているので、結晶粒微粒化効果が飽和するため均一性評価が不良であった。
【００４８】
また、表２に示すように、実施例Ｂ１〜Ｂ３は、各元素の含有量、金属間化合物の単位面積あたりの個数及び傾きａが本発明に規定した範囲内であることに加え、Ｎｉを所定量含有しているため、化学的溶解性が向上し一層短時間で均一な粗面化面を得ることができた。
【００４９】
比較例Ｂ４は、Ｎｉ含有量が０．３重量％であり、請求項２に規定した範囲の上限を超えているので、粗面化処理時の化学溶解性が過剰になり均一性評価が不良になった。実施例Ｂ５は、Ｎｉ含有量が０．００４重量％であり、請求項２に規定した範囲の下限未満であるので、粗面化処理時の化学溶解性の向上効果が不十分であり均一性評価及び未エッチング部評価は特に優れているものはなかった。
【００５０】
更に、表３に示すように、実施例Ｃ１及びＣ２は、各元素の含有量、金属間化合物の単位面積あたりの個数及び傾きａが本発明に規定した範囲内であることに加え、Ｃｕを所定量含有しているため、アルミニウムマトリクスと金属間化合物との間の電位差が調整されるので、粗面化面の均一性評価が一層向上した。
【００５１】
一方、比較例Ｃ３は、Ｃｕ含有量が０．３５重量％であり、請求項３に規定した範囲の上限を超えているので、均一性評価及び未エッチング部評価が不良になった。また、比較例Ｃ４は、Ｃｕ含有量が０．００４重量％であり、請求項３に規定した範囲の下限未満であるので、電解粗面化処理時における電位調整作用が不十分であり、均一性評価が特に優れたものではなかった。
【００５２】
更にまた、表４に示すように、実施例Ｄ１〜Ｄ３は、Ｂ含有量が請求項４の範囲に入っているので、エッチング均一性が優れていた。これに対し、比較例Ｄ４，Ｄ５はＢ含有量が請求項４の範囲から外れるので、ピット均一性及び未エッチング部の評価が実施例Ｄ１〜Ｄ３よりも低かった。
【００５３】
次いで、本発明に係るアルミニウム合金板の製造方法の実施例について、その比較例と比較して具体的に説明する。
【００５４】
先ず、上記表１に示す実施例Ａ２と同一の化学組成を有するアルミニウム合金鋳塊を面削して厚さを４７０ｍｍとし、下記表７に示す種々の温度で均質化処理を施した。更に、熱間圧延、冷間圧延、中間焼鈍及び冷間圧延を順次施すことにより、板厚が０．３ｍｍのアルミニウム合金板を製造すると共に、得られた各アルミニウム合金板の表面に存在する金属間化合物のうち粒子径が１乃至１０μｍのものの個数及び粒子径を前述した方法で測定した。次に、表５に示す処理条件にて各アルミニウム合金板に脱脂、中和洗浄を実施した後、交流電解粗面化処理を実施し、更に、電解により形成された酸化物等を除去するためにデスマット処理を施した。その後、デスマット処理を施した各サンプルを水洗及び乾燥し、これを一定の大きさに切り取って電解粗面化処理試験片を作製した。
【００５５】
また、得られたアルミニウム合金板に対して、上記表６に示す処理条件で化学粗面化処理による粗面化処理を実施した。その後、粗面化処理を実施した各サンプルを水洗及び乾燥し、これを一定の大きさに切り取って化学粗面化処理試験片を作製した。そして、各試験片について、前述した評価方法により粗面均一性評価及び未エッチング部評価を実施した。
【００５６】
【表７】
0003830300.tif 000008
【００５７】
上記表７に示すように、実施例Ｅ１〜Ｅ５は、各元素の含有量及び均質化処理温度が本発明方法に規定した範囲内であるため、表面に形成された金属間化合物のうち粒子径１乃至１０μｍのものが２０００乃至３５００個／ｍｍ2存在すると共に、粒子径１乃至１０μｍの金属間化合物の１ｍｍ2あたりの個数をｙ個／ｍｍ2、粒子径をｘμｍとしたとき、粒子径１乃至１０μｍの金属間化合物は個数ｙと粒子径ｘとがｌｏｇ（ｙ）＝ａ・ｘ＋ｂ（ａ：傾き、ｂ：定数）の関係を満足するときの傾きａが（−０．３５）乃至（−０．３）であるように分布し、粗面化面が均一であると共に、未エッチング率が少ない優れたアルミニウム合金板が得られた。
【００５８】
一方、比較例Ｅ６は、各元素の含有量は本発明方法に規定した範囲内であるが、均質化処理温度が３００℃であり、本発明方法に規定した範囲下限未満であるので、金属間化合物の粒子径が過剰に小さくなるため、得られた合金板の未エッチング率が不良になった。比較例Ｅ７及びＥ８は、各元素の含有量は本発明方法に規定した範囲内であるが、均質化処理温度が本発明方法に規定した範囲上限を超えているので、得られた合金板において、金属間化合物の個数が２０００個／ｍｍ2以下と少なく、傾きａが（−０．３０）以上であるので、均一な粗面化面が得られないと共に、未エッチング率が不良になった。
【００５９】
【発明の効果】
以上詳述したように、本発明によれば、アルミニウム合金板の化学組成を適切に規定すると共に、その表面に形成された金属間化合物のうち粒子径１乃至１０μｍのものの単位面積あたりの個数を規定する共に、金属間化合物の単位面積あたりの個数と粒子径が所定の関係を満足するように分布させているので、エッチングによる粗面化面の均一性が向上し、未エッチング部の発生を防止することができる。